Brevet FR2813895A1 — publié le 20020315

Tissu à action orientée et sélective, notamment antibactérienne, procédé de fabrication, et applications. Secteur technique de l'invention La présente invention concerne le secteur technique des textiles, notamment des tissus, présentant une action ou fonction spéciale, notamment une action (ou fonction) antimicrobienne et antibactérienne. Art antérieur Dans le cadre de la lutte permanente contre les infections nosocomiales dans les hôpitaux, l'hygiène dans l'industrie, l'hôtellerie, le transport ou dans le secteur grand public, les textiles sont considérés comme étant des réservoirs potentiels importants de bactéries et permettent à travers des vecteurs tel que le manuportage, la transmission des germes. Afin de lutter contre les bactéries présentes sur le textile, il existe aujourd'hui un certain nombre de techniques # l'apprêtage ou l'ennoblissement, recouvrant l'intégralité de la structure du textile ou s'attachant plus particulièrement à certains types de fibres constituant le textile. Le coût de ce traitement est relativement faible. # L'utilisation de fils, de fibres ou de filaments de toute nature, dans lequel on a incorporé des agents antibactériens diffusants. Ceux-ci pouvant être mélangés à d'autres matériaux puis transformés en fil puis en tissu ou en étoffe de toute nature. Le mode de fonctionnement antibactérien de ces deux technologies est de traiter l'intégralité de la structure du textile et de rendre celui-ci antibactérien par effet de diffusion des principes actifs sur les constituants non-antibactériens. Nous citons à titre d'information générale sur ce type de sujet (article Les textiles antimicrobiens . Pour la Science N 266, décembre 1999. Dans les techniques existantes, les tissus deviennent actifs par traitement soit par: # imprégnation (on foularde, c'est-à-dire on trempe un tissu dans un apprêt) # inclusion (l'élément est inclus dans le polymère avant filature et tissage) Quelle que soit la technique, l'activité du tissu est la même sur les 2 faces, c'est-à-dire qu'elle n'est pas différenciée. Problèmes liés De par le mode de traitement, il résulte les effets non souhaitables et/ou problèmes suivants # Caractéristiques antibactériennes sur la totalité de la masse et sur toutes les faces du textile. # Diffusion des agents antibactériens dans l'environnement par dégorgement (ex: surface de la peau). # Dispersion lors de lavages, par la transpiration. # Épuisement probable des agents antibactériens à plus ou moins long terme. # Possibilité de favoriser des souches bactériennes résistantes à l'agent ou du fait de contact avec des doses de plus en plus faibles de par le dégorgement de créer des mutagénéités des bactéries (c'est déjà le cas, comme le souligne l'article précité). II apparaît un problème sérieux pour # les personnes en contact régulier avec ces produits : patients, personnel soignant, opérateur en milieu à traiter. # Les personnes exposées à un risque potentiel de surdosage (ou de création de résistances bactériennes liées à une exposition répétée). (Sauf sur tissus enduits sur 1 face car 1 face peut être désactivée par masquage du tissu, par enduction ou contre-collage ou un tissu bicomposant = complexage de 2 tissus l'un sur l'autre, mais les tissus enduits ne font absolument pas partie de l'objet de la présente invention). II apparaît également la nécessité de ne pas détruire les flores non pathogènes donc de ne pas traiter les zones non concernées par l'infection. Résumé de l'invention Dans son aspect le plus général, la présente invention consiste à orienter l'activité (ou les activités) des textiles, et notamment leur activité antibactérienne, mais aussi antimicrobienne, antistatique, antifongique, et fonctions analogues utiles dans les domaines précités, ou qui le deviendraient. L' orientation de l'activité (ou action, ou fonction, ces termes étant ici équivalents, comme le comprendra l'homme de métier) du textile, et notamment de l'activité antibactérienne, est réalisée selon l'invention d'une face du textile par rapport à l'autre. II en résulte des tissus dits bi-faces, dont l'une des faces sera antibactérienne (ou antimicrobienne, antifongique, antistatique, etc...) à dosage contrôlé et l'autre face pourra être à activité antibactérienne (ou antimicrobienne, antifongique, antistatique, etc...) nulle. On citera les activités ci-dessous, à titre non limitatif * Activité biologique : activité non-due aux caractéristiques mécaniques du tissu mais "anti" = permettant d'une manière ou d'une autre l'obtention d'une qualité biologique (antibactérienne, antimicrobienne, antiacarienne, insecticide, fongicide ou de manière générale antiparasitaire), "pro" = permettant l'implantation ou la croissance de ces mêmes parasites sur le support. * Activité cosmétique : sens confort, bien-être, parfumante, neutralisante d'odeurs, vivifiante, évacuatrice de la transpiration et de la chaleur. * Activité pharmaceutique : sens d' un soin issu du contact des éléments pharmacologiquement actifs contenus dans le tissu, apportés de manière diffuse, continue ou de courte durée. * Antistatique. L'ensemble sera désigné dans toute la présente demande, y compris les revendications, par activité ou fonction ou quelquefois par simplification activité anti-bactérienne ou activité antimicrobienne ou activité antifongique mais, dans tous les cas, et sauf mention contraire spécifique, un tel vocable couvrira l'ensemble des activités décrites ci-dessus ainsi que celles qui apparaîtront directement à l'homme du métier, y compris des activités qui pourraient apparaître dans le futur (nouveaux agents chimiques par exemple). Pour réaliser l'orientation du tissu selon l'invention, on utilise dans le mode de réalisation préféré la technique dite du tissage SATIN ou du tissage SERGÉ. On pourra aussi utiliser les techniques connues suivantes # Tricotage : par 1 double-face / (par exemple : le jersey notamment le jersey vanisé) # Non-tissé: par des fibres bicomposants ou par le mélange de plusieurs types de fils, contre-collage ou tout type de fixation des matériaux par 1 effet : mécanique, jet d'air, jet d'eau, liage thermique, liage chimique, ouatage ou simple superposition. # Sur tissu tissé / tricot ou non-tissé : enduction, flocage, micro-encapsulation sur le textile. # Tissage jacquard satin. ainsi que toute technique, y compris pouvant apparaître dans l'avenir, permettant de différencier un fil de trame par rapport à un fil de chaîne, ou l'inverse, comme cela sera décrit ci-dessous. Ces techniques sont ou seront bien connues de l'homme de métier. L'invention concerne donc des textiles présentant une fonction ou action spécifique, caractérisés en ce que ladite fonction est orientée selon une face du textile, par rapport à l'autre face. Par orientée , on entend ici que hune des faces présente ladite fonction et l'autre face non, ou bien que l'une des faces présente ladite fonction à un certain degré, par exemple normal ou fort, et l'autre face à un autre degré, par exemple très faible ou nul, ou encore que les deux faces présentent une ou des fonctions, l'une de ces faces combinant plusieurs fonctions. Pour illustrer ce dernier cas, on citera par exemple, une face présentant une action antibactérienne combinée à une action d'évacuation de la transpiration, et l'autre face soit aucune activité, soit une activité différente, soit une seule des deux activités précitées, c'est-à-dire soit action antibactérienne soit action d'évacuation de la transpiration. II faut signaler un problème de surcoût bien connu lié au tissage type SATIN et SERGÉ, qui est plus lent que les tissages chaîne et trame classiques, ce qui a pu dissuader l'homme de métier de songer à utiliser cette voie. De plus, il existe plusieurs types de tissages SATIN et SERGÉ; et il n'était donc pas évident ni de choisir le type de tissage, c'est-à-dire la sélection des fils de trame actifs , ni d'en évaluer les chances de succès. Description détaillée de l'invention On trouvera sur la figure 1 annexée, qui se compose des figures 1 A et 1 B, la description comparative d'un tissage normal par rapport à un tissage satin ou Sergé. Dans un procédé de tissage normal, figure 1 A, chaque fil (de chaîne CH et respectivement de trame TR) est alternativement devant et derrière le plan de la figure. Dans un procédé de tissage de type satin ou Sergé, figure 1 B, le matériau de chaîne CH est déporté d'un côté (sur la figure, devant ) et le matériau de trame TR est déporté de l'autre côté (sur la figure, derrière ), ou l'inverse. On obtient donc une face avant ou dessus et une face arrière ou dessous. La présente invention consiste, dans son aspect général, à concevoir un textile caractérisé en ce que les deux faces ne présentent pas la même activité et / ou pas le même degré d'une certaine activité, pour résoudre les problèmes évoqués plus haut. Dans un aspect particulier, l'invention consiste en un textile dont les deux faces ne présentent pas la même activité et / ou pas le même degré d'une certaine activité. Encore dans un aspect particulier, l'invention consiste en un textile dont les deux faces ne présentent pas la même activité et / ou pas le même degré d'une certaine activité, et qui a été obtenu par un procédé de fabrication de type satin . Selon un mode de réalisation particulier de l'invention, le textile est caractérisé en ce qu'il consiste en fils de trame et en fils de chaîne ne présentant pas la même activité, et / ou pas le même degré d'une certaine activité, tissés selon le procédé dit de tissage satin . Selon encore un mode de réalisation de l'invention, le fil de chaîne est inactif et le fil de trame présente une activité spécifique. Selon encore un mode de réalisation de l'invention, le fil de trame est inactif et le fil de chaîne présente une activité spécifique. Selon encore un mode de réalisation de l'invention, le fil de chaîne présente une certaine activité spécifique A1 et le fil de trame présente une seconde activité spécifique A2. Selon une variante de l'invention, le fil de chaîne présente une certaine activité A1 à un certain degré D1 et le fil de trame présente la même activité A1 à un degré D2. Selon une variante, D1 est un degré normal d'activité et D2 est un degré très faible. Selon un mode de réalisation préféré, l'activité spécifique est une activité antibactérienne ou antifongique. Selon une variante, l'activité spécifique est une activité antistatique. Selon encore une variante, A1 est une activité antibactérienne ou antifongique, et A2 est une activité antistatique ou déodorante ou parfumante. Selon encore d'autres variantes, les activités A1 et A2 sont choisies parmi les suivantes, en combinaisons qui apparaîtront appropriées pour l'homme de métier * Activité biologique : activité non-due aux caractéristiques mécaniques du tissu mais # liant" = permettant d'une manière ou d'une autre l'obtention d'une qualité biologique (antibactérienne, antimicrobienne, antiacarienne, insecticide, fongicide ou de manière générale antiparasitaire), "pro" = permettant l'implantation ou la croissance de ces mêmes parasites sur le support. * Activité cicatrisante * Activité cosmétique : sens confort, bien-être, parfumante, neutralisante d'odeurs, vivifiante, évacuatrice de la transpiration et de la chaleur. * Activité pharmaceutique : sens d'un soin issu du contact des éléments pharmaceutiquement actifs contenus dans le tissu, apportés de manière diffuse, continue ou de courte durée. * Activité antifongique Activité antistatique. On citera notamment, à titre préféré mais non limitatif, les activités et combinaisons d'activités suivantes # activités biologiques diverses (antifongique, antibactérienne, antimicrobienne, antiacarienne, insecticide, ... ), # association d'activité biologique et mécanique (résistance, tenue, rigidité, épaisseur), # association d'activité biologique et structurelle (confort, thermorégulation et imperméabilité, antitranspiration, non-feu), # association d'activité biologique et cosmétique. A titre d'exemple pansement antibactérien sur une face et qui calme la douleur sur l'autre. # association biologique et pharmaceutique. # activité ignifuge et: ou anti-feu et/ou de protection thermique, ou de protection contre l'eau ou tout liquide aqueux, sur une face, et activité laissant passer la transpiration sur l'autre face. et autres combinaisons qui seront évidentes pour l'homme de métier. Comme déjà indiqué, on notera que, selon l'invention, l'action sur les 2 faces peut être soit # identique, mais à des degrés différents, # complémentaire, # différente (soit 2 faces actives, chacune avec une activité différente ou bien la même activité mais à des degrés différents), soit 1 active et 1 non- active). Cette technologie est originale du fait que le tissu est orienté, c'est-à-dire qu'il est très actif sur une face (facile à identifier car, comme le procure le SATIN par exemple, elle brille) et peu actif sur l'autre, pour au moins une activité spécifique. Si l'on inverse l'activité des fils de chaîne et de trame, c'est la face mate qui sera active. II est donc possible de positionner un tissu avec une face active au contact du patient, par exemple un drap sous le patient, si l'infection se situe sous le patient, et de positionner le drap de dessus avec sa face inactive orientée vers le patient. Le tissu comporte, selon un mode de réalisation, 2 faces # un côté actif orienté vers l'endroit à traiter (plaie, cicatrice, foyer, infection, ou extérieur du corps d'où vient l'agression). # côté inactif orienté vers les zones à préserver (à ne pas soumettre à une action, par exemple antibactérienne, superfétatoire). avec les nuances possibles et combinaisons possibles indiquées ci-dessus. Applications de l'invention Les activités et combinaisons d'activités telles que mentionnées ci-dessus (par exemple dévolue(s) au fil de trame) sont: Vêtements et tissus hospitaliers (destinés au personnel, aux malades ... ) et autres (tentures, vêtements en milieu à risque; industrie agro-alimentaire et pharmaceutique; laboratoires d'analyse, chambres stériles y compris dans l'industrie, chambres blanches, armée, grand public, vêtement de sport, de chasse (action anti-odeurs), industries productrices d'odeurs, vêtements et articles de sport ou d'extérieur dits outdoor , vêtement anti-salissures (garagistes, ouvriers BTP, industries chimiques, cuisinier), vêtements d'image (hôtesses, serveurs, ... ) et analogues), articles de literie, tissus d'ameublement (pour les maisons, les véhicules...) ainsi que tout tissu de protection pouvant recouvrir en totalité ou en partie une personne, un outil ou un matériel (par exemple chirurgical), un accessoire d'habillement, chaussures etc.... (par exemple protection anti-salissure, ou hydrophobe, etc.... ), pour protéger un matériel sensible (électronique, armes, etc....) (avec possibilité de combiner avec une activité secondaire par exemple déodorante ou parfumante, dévolue par exemple au fil de chaîne) D'autres caractéristiques et avantages de l'invention seront mieux compris à la lecture de la description qui va suivre, et en se référant au dessin annexé sur lequel - la figure 1, qui se compose des figures 1 A et 1 B, représente comme indiqué ci-dessus la description comparative d'un tissage normal par rapport à un tissage satin ou Sergé. - la figure 2, qui se compose des figures 2A et 2B, représente la visualisation des armures en effet chaîne en technique SATIN Les "X" représentent les fils de chaîne et les carrés blancs les fils de trame. Figure 2 A : Effet chaîne Satin 4 (côté inactif) Figure 2B : Effet chaîne Satin 5 (côté inactif) - la figure 3, qui se compose des figures 3A et 3B, représente la visualisation des armures en effet trame en technique SATIN Les "X" représentent les fils de chaîne et les carrés blancs les fils de trame. Figure 3 A : Effet trame Satin 4 (côté actif) Produit le plus intéressant (rapport qualité antibact./solidité) Figure 3B: Effet trame Satin 5 (côté actif) Excellente qualité antibactérienne, mais plus fragile - la figure 4, qui se compose des figures 4A et 4B, représente la visualisation des armures en effet chaîne en technique SATIN Les "X" représentent les fils de chaîne et les carrés blancs les fils de trame. Figure 4 A : Effet chaîne Satin 6 (côté inactif) Figure 4B: Effet chaîne Satin 8 (côté inactif) - la figure 5, qui se compose des figures 5A et 5B, représente la visualisation des armures en effet trame en technique SATIN Les "X" représentent les fils de chaîne et les carrés blancs les fils de trame. Figure 5 A : Effet trame Satin 6 (côté actif ) Figure 513: Effet trame Satin 8 (côté actif) - la figure 6, qui se compose des figures 6A et 6B, représente la visualisation des armures en effet chaîne en technique SERGÉ (On utilisera ici de préférence un sergé de 2/1 ou 3/1 pour avoir un maximum de fils de trame sur une face par rapport à l'autre) Les "X" représentent les fils de chaîne et les carrés blancs les fils de trame. Figure 6 A : Effet chaîne Sergé 2 / 1 (côté inactif ) Figure 6B : Effet chaîne Sergé 3 / 1 (côté inactif ) - la figure 7, qui se compose des figures 7A et 7B, représente la visualisation des armures en effet trame en technique SERGÉ (On utilisera ici de préférence un sergé de 2/1 ou 3/1 pour avoir un maximum de fils de trame sur une face par rapport à l'autre) Les "X" représentent les fils de chaîne et les carrés blancs les fils de trame. Figure 7 A : Effet trame Sergé 2 / 1 (côté actif) Figure 7B : Effet trame Sergé 3 / 1 (côté actif) Produit le plus intéressant dans son rapport qualité antibact./solidité. EXEMPLES Construction exacte du tissu Le fil de chaîne pourra être constitué 100% coton ou 100% polyester ou mélange polyester/coton, filaments ou fibres, ou d'autres matériaux (polyamide, acrylique, ...).. Choix des matériaux Le choix des matériaux (fibres ou filaments) contenant les agents antibactériens ou antimicrobiens se fera sur un critère de non-diffusion des agents actifs de l'environnement, donc d'action antibactérienne ou antimicrobienne strictement au contact des fibres. Choix des techniques de construction Le choix des techniques de construction des textiles sera guidé par le point ci-dessus. Pour cela, on utilise dans le mode de réalisation préféré, la technique dite du tissage satin, ou du tissage sergé. Le choix de ces techniques résultant de la possibilité d'apporter un maximum de fibres sur une face par rapport à l'autre en fonction de l'utilisation que l'on voudra faire du textile (vêtements, sacs, housses de protection, rideaux, ...). Technique en particulier Définition fil de trame Afin de pouvoir apporter un maximum d'agents antibactériens ou antimicrobiens sur une des faces, nous avons décidé d'utiliser des agents antibactériens ou antimicrobiens dans le fil de trame, en effectuant des mélanges de fils ou de filaments actifs avec des fibres ou des filaments inactifs dosés de manière homogène, en fonction des critères d'efficacité voulus. Choix de la technique SATIN On pourra utiliser en fonction des critères de résistance, de confort ou de dosage, un satin de 4 ou de 5 (surtout pour les résistances). Voir figure 1 A - 1Bet1A'et1A". + ou - résistant Les autres techniques permettant de faire des tissus double-faces : contrecollage, enduction, ..., donc, elles sont plus chères ou modifient les caractéristiques du tissu (souplesse, lavabilité, tenue, confort). Le fil de trame sera construit en fonction des nécessités de performances liées au produit final utilisant le tissu. Celui-ci pourra être constitué de fils, de fibres ou de filaments à base de coton, polyester, mélange ou autres fibres. ou d'autres matériaux purs ou mélangés. Les qualités du textile pourront être liées à la nature des fibres ou des filaments constituant le fil, mais également résulter d'un traitement d'ennoblissement pouvant être réalisé sur un fil constitué de matériaux, qui, de par leur nature ne possèdent pas de propriétés spécifiques. Ex : un traitement insecticide sur un fil de trame de coton pour un vêtement de chasse. Ex : une fibre antibactérienne incluse dans un fil composé d'une fibre de confort type CoolmaxTM. Les techniques de tissage permettront d'apporter un maximum d'efficacité antibactérienne ou antimicrobienne sur l'une des faces choisie, face dite active . L'efficacité sur celle-ci pourra varier de faiblement bactériostatique ou microbiostatique à très fortement bactéricide ou microbicide, en fonction de l'usage final demandé. En ce qui concerne l'autre face, les techniques de tissage permettront une activité variant dans les mêmes proportions, à savoir de nulle à fortement active. Les tissus seront, de ce fait, soit actifs d'un côté, soit à double activité. En ce qui concerne l'autre face, les techniques de tissage permettront par exemple une quasi ou non-activité bactériologique ou autre. L'activité de cette autre face sera donc faiblement bactériostatique (ou autre activité) à nulle. Des activités dites biologiques, pharmaceutiques, cosmétologiques et/ou combinées à des qualités mécaniques, structurelles et confort physique pourront dans les mêmes proportions, à savoir, de très faiblement à très fortement, être mises en oeuvre et combinées. Les techniques de tissage utilisées pourront être celles en usage pour la construction des tissus habituellement utilisés dans leur contexte d'utilisation. Ces constructions pourront être de différentes sortes: tissage, tricotage, non- tissé ou toute autre technique permettant la superposition ou la construction d'un matériau textile double face. En application antistatique ou autre, ce qui précède s'applique mutantis mutandis.h Plages d'utilisation # augmentation ou diminution du nombre de fils en chaîne ou trame, # montage SATIN différent. (le tissage satin 4 est de préférence choisi pour être le plus solide, le tissage satin 5 pour être le plus efficace, par rapport aux tissages satin 6 et 8 qui sont moins préférés). # Montage SERGÉ différent (les tissages satin 2/1 et 3/1 sont choisis pour leur solidité et leur efficacité). Choix de la fibre ou du filament actif On utilise une fibre ou un filament constitué d'un polymère chargé d'un agent actif mélangé de manière intime dans la totalité de la masse de la fibre ou du filament (et agissant, dans le cas des anti-bactériens) par un effet d'échange d'ions ou toute technologie similaire. Toutes ces fibres sont réputées être non-diffusantes de leur agent actif par dégorgement dans leur environnement. De plus, l'efficacité a été prouvée durant toute la vie physique du produit, lavable à toutes températures, non-toxique. Agents actifs Ces agents sont connus, chacun dans leur domaine d'activité, par l'homme de métier. On se référera à l'article précité POUR LA SCIENCE, N 266, Décembre 1999, page 134 ff, Les textiles antimicrobiens , F. Renaud et J. Freney. Une grande famille de produits anti-bactériens ou antifongiques que l'on utilise dans les fibres consiste en les zéolithes, composés bien connus qui sont des alumino-silicates liés à des ions argent et cuivre ou argent et zinc, ces derniers ions ayant une action antiseptique par blocage des groupes thiol des protéines, les céramiques minérales, animales, les amides ou tout autre agent réputé comme ayant une action non-diffusante dans son environnement par dégorgement. On trouvera d'autres agents dans le tableau unique ci-joint. Intensité L'intensité de l'efficacité est fonction de plusieurs critères, connus de l'homme de métier (cf. article précité et tableau unique ci-joint). L'invention couvre également tous les modes de réalisation et toutes les applications qui seront directement accessibles à l'homme de métier à la lecture de la présente demande, de ses connaissances propres. REVENDICATIONS 1 Textiles présentant au moins une fonction ou action spécifique, caractérisés en ce que ladite fonction est orientée selon une face du textile, par rapport à l'autre face, c'est-à-dire que l'une des faces présente au moins ladite fonction à un certain degré et l'autre face à un autre degré, et en ce que ledit textile est obtenu par - toute technique permettant de différencier un fil de trame par rapport à un fil de chaîne, tel qu'un tissage SATIN, un tissage SERGÉ ou tissage jacquard satin. - le tricotage : par 1 double-face, par exemple le jersey, notamment le jersey vanisé - le non-tissé: par des fibres composants ou par le mélange de plusieurs types de fils, contre-collage ou tout type de fixation des matériaux par 1 effet : mécanique, jet d'air, jet d'eau, liage thermique, liage chimique, ouatage ou simple superposition - enduction, flocage, micro-encapsulation sur le textile de type tissu tissé / tricot ou non-tissé. 2 Textiles selon la revendication 1 caractérisé en ce que au moins une des faces présente plusieurs fonctions. 3 Textiles selon la revendication 1 caractérisé en ce que la ou lesdites fonctions sont choisies parmi les suivantes * Activité biologique : activité non-due aux caractéristiques mécaniques du tissu mais 0 "anti" = permettant d'une manière ou d'une autre l'obtention d'une qualité biologique (antibactérienne, antimicrobienne, antiacarienne, insecticide, fongicide ou de manière générale antiparasitaire), # "pro" = permettant l'implantation ou la croissance de ces mêmes parasites sur le support. * Activité cosmétique : sens confort, bien-être, parfumante, neutralisante d'odeurs, vivifiante, évacuatrice de la transpiration et de la chaleur. * Activité pharmaceutique : sens d' un soin issu du contact des éléments pharmacologiquement actifs contenus dans le tissu, apportés de manière diffuse, continue ou de courte durée. * Antistatique. , * cicatrisante 4 Textiles ou tissus selon l'une quelconque des revendications 1 à 3, caractérisés en ce que ils sont bi-faces, l'une des faces présentant une activité choisie parmi les suivantes : antibactérienne, antimicrobienne, antifongique, antistatique, antiacarienne, insecticide, antiparasitaire, à dosage contrôlé et l'autre face présentant une activité choisie parmi les suivantes antibactérienne, antimicrobienne, antifongique, antistatique antiacarienne, insecticide, antiparasitaire, nulle. 5 Textiles selon l'une quelconque des revendications 1 à 4, caractérisés en ce qu'une face présente une action antibactérienne combinée à une action d'évacuation de la transpiration, et l'autre face aucune activité. 6 Textiles selon l'une quelconque des revendications 1 à 5, caractérisés en ce que le matériau de chaîne CH est déporté d'un côté ( devant ) et le matériau de trame TR est déporté de l'autre côté ( derrière ), ou l'inverse. 7 Textiles selon l'une quelconque des revendications 1 à 6 caractérisé en ce que les deux faces ne présentent pas la même activité. 8 Textiles selon l'une quelconque des revendications 1 à 6 caractérisé en ce que les deux faces ne présentent pas le même degré d'une certaine activité. 9 Textiles selon l'une quelconque des revendications 1 à 8 , caractérisés en ce qu'ils consistent en fils dé trame et en fils de chaîne ne présentant pas la même activité. 10 Textiles selon l'une quelconque des revendications 1 à 8, caractérisés en ce qu'ils consistent en fils de trame et en fils dq chaîne ne présentant pas le même degré d'une certaine activité. 11 Textiles selon l'une quelconque des revendications 1 à 10, caractérisés en ce que ils sont tissés selon le procédé dit de tissage satin ou de tissage sergé . 12 Textiles selon l'une quelconque des revendications 1 à 11 caractérisés en ce que le fil de chaîne est inactif et le fil de trame présente une activité spécifique. 13 Textiles selon l'une quelconque des revendications 1 à 11 caractérisés en ce que le fil de trame est inactif et le fil de chaîne présente une activité spécifique. 14 Textiles selon l'une quelconque des revendications 1 à 13 caractérisés en ce que le fil de chaîne présente une certaine activité spécifique A1 et le fil de trame présente une seconde activité spécifique A2. 15 Textiles selon l'une quelconque des revendications 1 à 13 caractérisés en ce que le fil de chaîne présente une certaine activité A1 à un certain degré D1 et le fil de trame présente la même activité A1 à un degré D2. 16 Textiles selon la revendication 15 caractérisés en ce que D1 est un degré normal d'activité et D2 est un degré très faible. 17 Textiles selon la revendication 14 ou 15 caractérisés en ce que A1 est une activité antibactérienne ou antimicrobienne, et A2 est une activité antistatique ou déodorante ou parfumante , ou les activités A1 et A2 sont choisies parmi les combinaisons suivantes # activités biologiques diverses (antifongique, antibactérienne, antimicrobienne, antiacarienne, insecticide, ... ), # association d'activité biologique et mécanique (résistance, tenue, rigidité, épaisseur), # association d'activité biologique et structurelle (confort, thermorégulation et imperméabilité, antitranspiration, non-feu), # association d'activité biologique et cosmétique, comme un pansement antibactérien sur une face et qui calme la douleur sur l'autre. # association biologique et pharmaceutique. # activité ignifuge et : ou anti-feu et/ou de protection thermique, ou de protection contre l'eau ou tout liquide aqueux, sur une face, et activité laissant passer la transpiration sur l'autre face. 18 Textiles selon l'une quelconque des revendications 1 à 17 caractérisés en ce que ils comportent 2 faces # un côté actif orienté vers l'endroit à traiter (plaie, cicatrice, foyer, infection, ou extérieur du corps d'où vient l'agression). # côté inactif orienté vers les zones à préserver (à ne pas soumettre à une action, par exemple antibactérienne, superfétatoire). 19 Textiles selon l'une quelconque des revendications 1 à 18 caractérisés en ce qu'ils sont obtenus avec Effet chaîne Satin 4 (côté inactif) ou Effet chaîne Satin 5 (côté inactif) ou Effet trame Satin 4 (côté actif) ou Effet trame Satin 5 (côté actif) ou Effet chaîne Satin 6 (côté inactif) ou Effet chaîne Satin 8 (côté inactif) ou Effet trame Satin 6 (côté actif) ou Effet trame Satin 8 (côté actif) ou Effet chaîne Sergé 2 / 1 (côté inactif) ou , Effet chaîne Sergé 3 / 1 (côté inactif) ou Effet trame Sergé 2 / 1 (côté actif) ou Effet trame Sergé 3 / 1 (côté actif) 20 Textiles selon l'une quelconque des revendications 1 à 19 caractérisés en ce que le fil de chaîne pourra être constitué 100% coton ou 100% polyester ou mélange polyester/coton, filaments ou fibres, ou d'autres matériaux (polyamide, acrylique). 21 Textiles selon l'une quelconque des revendications 1 à 20 caractérisés en ce que le choix des matériaux (fibres ou filaments) contenant les agents antibactériens ou antimicrobiens se fait sur un critère de non-diffusion des agents actifs de l'environnement, donc d'action antibactérienne ou antimicrobienne ou autre strictement au contact des fibres. 22 Textiles selon l'une quelconque des revendications 1 à 21 caractérisés en ce que l'agent actif est choisi parmi, comme antibactérien ou antifongique, les zéolithes, qui sont des aluminosilicates liés à des ions argent et cuivre ou argent et zinc, les céramiques minérales, animales, les amides. 23 Procédé de fabrication d'un textile ou tissu bi-face ,selon l'une quelconque des revendications 1 à 22 caractérisé en ce que en ce qu'il emploie une technique choisie parmi - la technique dite du tissage SATIN , notamment satin 4, satin 5, satin 6 ou satin 8 - la technique du tissage SERGÉ, notamment 2/1 ou 3/1, - le tricotage : par 1 double-face (par exemple le jersey, notamment le jersey vanisé). - le non-tissé : par des fibres bicomposants ou par le mélange de plusieurs types de fils, contre-collage ou tout type de fixation des matériaux par 1 effet : mécanique, jet d'air, jet d'eau, liage thermique, liage chimique, ouatage ou simple superposition. - Sur tissu tissé / tricot ou non-tissé : enduction, flocage, micro- encapsulation sur le textile. - Tissage jacquard satin ainsi que toute techniquepermettant de différencier un fil de trame par rapport à un fil de chaîne, ou l'inverse. 24 Applications des tissus et textiles selon l'une quelconque des revendications 1 à 22 et du procédé selon la revendication 21 aux Vêtements et tissus hospitaliers (tentures, vêtements en milieu à risque; industrie agro-alimentaire et pharmaceutique ; laboratoires d'analyse, chambres stériles y compris dans l'industrie, chambres blanches, armée, grand public, vêtement de sport, de chasse, industries productrices d'odeurs, vêtements et articles de sport ou d'extérieur dits outdoor , vêtement anti- salissures pour garagistes, ouvriers BTP, industries chimiques, cuisiniers, vêtements d'image pour hôtesses, serveurs, articles de literie, tissus d'ameublement pour les maisons, les véhicules, ainsi qu'à tout tissu de protection pouvant recouvrir en totalité ou en partie une personne, un outil ou un matériel, un accessoire d'habillement, chaussures, pour protéger un matériel sensible 25 Matériels, équipements, vêtements, caractérisés en ce que ils sont recouverts d'un textile selon l'une quelconque des revendications 1 à 22.